(57)【要約】【課題】高い研磨レートで、表面粗度に優れた基板を作製することのできる炭化ケイ素基板研磨用組成物を提供する。【解決手段】炭化ケイ素基板研磨用組成物は、過金属酸、砥粒及び水を含有してなる。過金属酸は、酸化還元電位０．７ボルト以上の金属酸化物と過酸化水素との作用で得られる化合物であることが好ましい。過金属酸としては、具体的には、過モリブデン酸、過タングステン酸、過バナジン酸、過オスミウム酸、過セレン酸、過クロム酸等が挙げられる。砥粒としては、コロイダルシリカ、ヒュームドシリカ、湿式合成シリカ、アルミナ等が挙げられる。本発明の炭化ケイ素基板研磨用組成物を用いて、例えば、炭化ケイ素基板を効率的に研磨することができる。【選択図】なし【特許請求の範囲】
【請求項１】
過金属酸、砥粒及び水を含有する炭化ケイ素基板研磨用組成物。
【請求項２】
過金属酸は、酸化還元電位０．７ボルト以上の金属酸化物と過酸化水素との作用で得られる化合物である請求項１に記載の炭化ケイ素基板研磨用組成物。
【請求項３】
前記過金属酸が過モリブデン酸、過タングステン酸、過バナジン酸、過オスミウム酸、過セレン酸、及び過クロム酸からなる群から選ばれる少なくとも一種である請求項１または２に記載の炭化ケイ素基板研磨用組成物。
【請求項４】
前記砥粒がコロイダルシリカ、ヒュームドシリカ、湿式合成シリカ、及びアルミナからなる群から選ばれる少なくとも一種である請求項１〜３のいずれか１項に記載の炭化ケイ素基板研磨用組成物。
【請求項５】
ｐＨが６以下である請求項１〜４のいずれか１項に記載の炭化ケイ素基板研磨用組成物。
【請求項６】
六方晶炭化ケイ素単結晶ウェハ（０００１）ケイ素面を研磨するために使用される請求項１〜５のいずれか１項に記載の炭化ケイ素基板研磨用組成物。
【請求項７】
六方晶炭化ケイ素単結晶ウェハ（０００−１）ケイ素面以外の面を研磨するために使用される請求項１〜５のいずれか１項に記載の炭化ケイ素基板研磨用組成物。
【発明の詳細な説明】
【技術分野】
【０００１】
本発明は、炭化ケイ素基板等を研磨する研磨用組成物に関する。更に詳しくは、炭化ケイ素パワー半導体、光デバイス分野での窒化ガリウム薄膜形成の下地基板としての炭化ケイ素基板を効果的に研磨するのに有用な炭化ケイ素基板研磨用組成物に関するものである。
【背景技術】
【０００２】
炭化ケイ素パワー半導体は、シリコンパワー半導体に比較し、次のような優れた特性を有している。（１）炭化ケイ素の禁制帯幅は、シリコンの約３倍あり、高温条件下で使用できる。（２）炭化ケイ素の絶縁破壊電圧は、シリコンの約１０倍あり、高耐圧が可能となり、パワーデバイスの小型化が可能となる。（３）炭化ケイ素の熱伝導率は、シリコンの約３倍あり、放熱性にすぐれ、冷却され易く大電流化が可能である。炭化ケイ素は、シリコンより優れた特性を有し、パワーデバイス用半導体基板として、サーバーなどの情報機器、ハイブリッド車のモーター用インバーターへの展開が図られる。このようなパワーデバイスの実現には、炭化ケイ素半導体層をエピタキシャル成長させるための表面粗度の優れた炭化ケイ素単結晶基板が必要である。
【０００３】
更に、青色レーザダイオードは、高い密度で情報を記録する光源として、白色ダイオードは、蛍光灯に替わる光源として注目されている。この発光素子は、窒化ガリウム半導体を用いて作製されており、基板として、炭化ケイ素単結晶基板が用いられている。
【０００４】
炭化ケイ素単結晶ウェハは、一般に炭化ケイ素粉末を昇華して、種結晶を再結晶化で成長させた円柱状の炭化ケイ素半導体単結晶ブロックを得る再結晶法（レーリー法）で得られる。該炭化ケイ素半導体単結晶ブロックをダイヤモンドソーなどで、所定の厚さに切り出し、面取り、両面ラッピング、化学的機械的研磨、洗浄の一連の工程を経て加工される。
【０００５】
炭化ケイ素は、モース硬度が９．６でダイヤモンドに次ぐ材質で、酸に不溶で化学的に極めて安定な硬質材料である。炭化ケイ素用研磨用組成物は、色々開示されているが、研磨に要する時間が長くなる問題点がある。
【０００６】
上述のように炭化ケイ素は硬質材料であるため、従来から炭化ケイ素基板をダイヤモンド砥粒で研磨する方法が知られている。
【０００７】
特許文献１〜３には、酸化クロム（ＩＩＩ）を炭化ケイ素基板の研磨に用いる半導体ウェハのメカノケミカル研磨方法が開示されている。
【０００８】
特許文献４には、炭化ケイ素基板をオルト過ヨウ素酸、メタ過ヨウ素酸などの酸化剤で化学的研磨を行い、コロイダルシリカ砥粒で機械的研磨を行う方法が開示されている。
【０００９】
特許文献５〜７には、炭化ケイ素基板をバナジン酸アンモニウム、バナジン酸ナトリウムなどのバナジン酸塩などの酸化剤で化学的研磨を行い、コロイダルシリカ砥粒で機械的研磨を行う方法が開示されている。
【００１０】
特許文献８には、過硫酸塩、塩素酸塩、過マンガン酸塩などの酸化剤で、化学的機械的研磨を行う方法が開示されている。
【００１１】
特許文献９〜１１には、過マンガン酸カリウムの酸化剤で、化学的機械的研磨を行う方法が開示されている。
【００１２】
特許文献１２には、化学的機械的研磨による銅の研磨方法として、酸化剤に溶解したモリブデン酸アンモニウム塩等のモリブデンの可溶性塩と、酸化剤に溶解したリンモリブデン酸、リンタングステンモリブデン酸等のモリブデン酸と、酸化剤に溶解したＭｏＯ３粒子とを含む水溶性スラリーが開示されている。
【先行技術文献】
【特許文献】
【００１３】
【特許文献１】特開平７−２８８２４３号公報
【特許文献２】特開平７−８０７７０号公報
【特許文献３】特開２００１−２０５５５５号公報
【特許文献４】特開２００７−２７６６３号公報
【特許文献５】特開２００８−１７９６５５号公報
【特許文献６】特開２０１０−２３１９８号公報
【特許文献７】特開２０１０−２３１９９号公報
【特許文献８】特表２０１１−５１３９９１号公報
【特許文献９】特開２０１２−２４８５６９号公報
【特許文献１０】国際公開第２０１３／０３５５３９号
【特許文献１１】国際公開第２０１２／１４７６０５号
【特許文献１２】特表２００８−５２７７２８号公報
【発明の概要】
【発明が解決しようとする課題】
【００１４】
しかしながら、従来のメカノケミカルによる炭化ケイ素基板の研磨方法では、研磨速度が遅く、生産性に問題があった。
【００１５】
従来から行われているダイヤモンド砥粒による炭化ケイ素基板の研磨では、研磨速度は、速いが、研磨被表面にキズが発生する。
【００１６】
特許文献１〜３の炭化ケイ素基板の研磨に酸化クロム（ＩＩＩ）を使用する研磨方法は、使用した研磨廃液に環境汚染などの環境問題があり、実用上に制限がある。
【００１７】
特許文献４は、炭化ケイ素基板の研磨にオルト過ヨウ素酸、メタ過ヨウ素酸などのヨウ素化合物を酸化剤に用い、コロイダルシリカで研磨する研磨方法であるが、該酸化剤から副生する遊離ヨウ素を作業者が吸引した場合、健康を害する恐れがあり、実用的でない。
【００１８】
特許文献５〜７は、炭化ケイ素基板の研磨にバナジン酸塩を使用し、ケイ素−炭素結合を酸化開裂する方法である。有効な研磨方法であるが、例えば、バナジン酸塩の一種であるバナジン酸アンモニウムは、国際化学物質安全性カード（ＩＣＳＣ番号：１５２２）によると、発ガン性カテゴリー：２、生殖細胞変異性グループ：２（ＤＦＧ２００５）である。水生生物に対して毒性があり、人体に対しても吸引により気管支に障害を生じることから、環境および健康面から実用的でない。また、バナジン酸塩は高価な酸化剤であり、高性能で低コストが望まれる。
【００１９】
特許文献８〜１１は、炭化ケイ素基板の研磨に過マンガン酸カリウム、過ヨウ素酸などを使用し研磨する方法である。環境及び人体に及ぼす影響を無視することは、できない。
【００２０】
特許文献１２は、銅の研磨方法であり、酸化剤に溶解したモリブデン酸アンモニウム塩等のモリブデンの可溶性塩と、酸化剤に溶解したリンモリブデン酸、リンタングステンモリブデン酸等のモリブデン酸のスラリー組成物では、酸化力が弱く、炭化ケイ素ウェハの研磨スラリーに適さない。また、ＭｏＯ３粒子とを含む水性スラリーは、一部不溶解のＭｏＯ３粒子が研磨機のウェハーパッド表面に残存し、炭化ケイ素ウェハの表面粗度に影響を与える。
【００２１】
本発明は、このような課題に鑑みてなされたものであり、高い研磨レートで、表面粗度に優れた基板を作製することのできる炭化ケイ素基板研磨用組成物を提供することを課題とする。
【課題を解決するための手段】
【００２２】
本発明者は、過金属酸、砥粒及び水を含有してなる炭化ケイ素基板研磨用組成物を使用することにより、上記課題を解決しうることを見出した。すなわち、本発明によれば、以下の炭化ケイ素基板研磨用組成物が提供される。
【００２３】
［１］  過金属酸、砥粒及び水を含有する炭化ケイ素基板研磨用組成物。
【００２４】
［２］  過金属酸は、酸化還元電位０．７ボルト以上の金属酸化物と過酸化水素との作用で得られる化合物である前記［１］に記載の炭化ケイ素基板研磨用組成物。
【００２５】
［３］  前記過金属酸が過モリブデン酸、過タングステン酸、過バナジン酸、過オスミウム酸、過セレン酸、及び過クロム酸からなる群から選ばれる少なくとも一種である前記［１］または［２］に記載の炭化ケイ素基板研磨用組成物。
【００２６】
［４］  前記砥粒がコロイダルシリカ、ヒュームドシリカ、湿式合成シリカ、及びアルミナからなる群から選ばれる少なくとも一種である前記［１］〜［３］のいずれかに記載の炭化ケイ素基板研磨用組成物。
【００２７】
［５］  ｐＨが６以下である前記［１］〜［４］のいずれかに記載の炭化ケイ素基板研磨用組成物。
【００２８】
［６］  六方晶炭化ケイ素単結晶ウェハ（０００１）ケイ素面を研磨するために使用される前記［１］〜［５］のいずれかに記載の炭化ケイ素基板研磨用組成物。
【００２９】
［７］  六方晶炭化ケイ素単結晶ウェハ（０００−１）ケイ素面以外の面を研磨するために使用される前記［１］〜［５］のいずれかに記載の炭化ケイ素基板研磨用組成物。
【発明の効果】
【００３０】
本発明の炭化ケイ素基板研磨用組成物を用いることにより、高い研磨速度にて、研磨被表面にキズ、スクラッチの無い状態に仕上げることができる。また、本発明の炭化ケイ素基板研磨用組成物は、製造時間を短縮し、低コストで炭化ケイ素、ケイ素、ゲルマニウム、ガリウムヒ素、ガリウム燐、インジウム燐等の半導体基板、サファイア、タンタル酸リチウム、ニオブ酸リチウム等の単結晶基板、Ｎｉ−Ｐメッキされたアルミ、ガラス等の磁気ディスク基板、磁気ヘッド等を製造することができる。特に、炭化ケイ素基板の研磨に好適に用いることができる。
【発明を実施するための形態】
【００３１】
以下、本発明の実施の形態について説明する。本発明は、以下の実施形態に限定されるものではなく、発明の範囲を逸脱しない限りにおいて、変更、修正、改良を加え得るものである。
【００３２】
本発明の炭化ケイ素基板研磨用組成物は、過金属酸、砥粒及び水を含有してなる。
【００３３】
過金属酸は、金属酸化物と過酸化物とが反応して化合物となったものである。過金属酸は、酸化還元電位０．７ボルト以上の金属酸化物と過酸化水素との作用で得られる化合物であることが好ましい。過金属酸は、金属酸化物や過酸化物よりも酸化力が強く、被研磨面を酸化して、研磨速度を向上させる。過金属酸は、研磨用組成物の系内で金属酸化物と過酸化水素を混合した場合でも少量生成していると考えられるが、あらかじめ金属酸化物と過酸化水素を反応させることにより、効率的に過金属酸が得られる。得られた過金属酸を研磨用組成物の系内に添加することにより、金属酸化物と過酸化水素をそれぞれ研磨用組成物の系内に添加するよりも高い研磨速度が得られる。本発明では、金属酸化物として、酸化還元電位が０．７ボルト以上の金属酸化物が用いられ、過酸化物として、過酸化水素が用いられる。酸化還元電位が０．７ボルト以上の金属酸化物としては、例えば、モリブデン酸（酸化還元電位：１．６ボルト）、タングステン酸（酸化還元電位：１．２５ボルト）、バナジン酸（酸化還元電位：１．００ボルト）、四酸化オスミウム（酸化還元電位：０．８５ボルト）、二酸化セレン（酸化還元電位：０．７４ボルト）、クロム酸（酸化還元電位：１．３３ボルト）等が挙げられる。
【００３４】
過金属酸としては、具体的には、過モリブデン酸、過タングステン酸、過バナジン酸、過オスミウム酸、過セレン酸、及び過クロム酸からなる群から選ばれる少なくとも一種であることが好ましい。
【００３５】
炭化ケイ素基板研磨用組成物中の過金属酸の含有量は、０．１質量％未満では、研磨速度が低下することがあり、１０質量％を超えても研磨速度は、上限に達し経済的でない。０．１質量％〜１０質量％の範囲が好ましい。より好ましくは、０．５〜６質量％、さらに好ましくは１〜５質量％である。
【００３６】
炭化ケイ素基板研磨用組成物中の過金属酸は、前記の金属酸化物と過酸化水素を常圧下若しくは高圧下で、反応して得られる。金属酸化物と過酸化水素の比率は、金属酸化物１モルに対して、過酸化水素１〜２．５モルの範囲が好ましい。過酸化水素１モル未満では、研磨レートが低く、２．５モルを超えると未反応の過酸化水素が残存する。より好ましくは、１．５〜２．２モルの範囲である。さらに好ましくは、１．８〜２．１モルの範囲である。反応温度は、１５〜７０℃の範囲が好ましい。１５℃以下では、反応が遅くなる。７０℃を超えると、生成した過金属酸の一部が分解を始める恐れがある。好ましくは、２５〜５０℃である。圧力は、常圧下である。反応は、反応マスを撹拌・混合できれば良く、特に制限されることはない。
【００３７】
ここで、砥粒としては、コロイダルシリカ、ヒュームドシリカ、湿式合成シリカ、アルミナからなる群から選ばれる１種又は２種以上を含むことが好ましい。そのうちコロイダルシリカが特に好ましい。炭化ケイ素基板研磨用組成物中の砥粒の含有量は、２質量％未満では、研磨速度が低下することがある。４０質量％を超えても研磨速度は、向上せず経済的に有効でないことから、２〜４０質量％の範囲が好ましい。より好ましくは、５〜３５質量％である。さらに好ましくは、１０〜３０質量％である。
【００３８】
砥粒の平均粒子径は、１０ｎｍ未満では研磨速度が低下し、２００ｎｍ超えると研磨される被研磨面の表面粗度が必ずしも良好でなくなることから、１０〜２００ｎｍの範囲であることが好ましく、３０〜１００ｎｍがより好ましい。さらに好ましくは、４０〜９０ｎｍである。
【００３９】
本明細書で平均粒子径とは、コロイダルシリカの場合は、周知のシアーズ滴定法によって測定された値である。シアーズ滴定法とは、アナリティカル・ケミストリ（ＡＮＡＬＹＴＩＫＡＬ  ＣＨＭＩＳＴＲＹ）第２８巻第１２号（１９５６年１２月）第１９８１頁に説明されているように水酸化ナトリウムを用いた滴定による比表面積から換算される粒子径は、下記の換算式を用いて、ＢＥＴ法比表面積の値（Ｓａ）から算出する。
Ｄｐ＝６０００／ρ・Ｓａ
（但し、Ｄｐ：平均粒子径（ｎｍ）、Ｓａ：ＢＥＴ法比表面積（ｃｍ２／ｇ）、ρ：密度（ｇ／ｃｍ３））
【００４０】
炭化ケイ素基板研磨用組成物のｐＨは、１〜６の範囲が好ましく、さらに１．５〜５の範囲がより好ましい。さらに好ましくは、２〜４の範囲である。ｐＨが１以下では、研磨機等の材質に影響を与える場合がある。ｐＨが６を超えると過金属酸の分解が激しくなり、研磨効率が低下する。
【００４１】
ｐＨ調節剤としては、特に限定されるものでないが、炭化ケイ素基板研磨用組成物のｐＨを所望の値に調整するために酸性物質、塩基性物質を適宜使用する。酸としては、硝酸、塩酸、硫酸、酢酸等が挙げられ、好ましくは、硝酸である。塩基としては、アンモニア、苛性ソーダ、苛性カリ、モノエタノールアミン、ジエタノールアミン、トリエタノールアミン、ピペラジン等が好ましい。より好ましくは、苛性ソーダ、苛性カリである。
【００４２】
本発明の炭化ケイ素基板研磨用組成物は、炭化ケイ素以外の基板として、ケイ素、ゲルマニウム、ガリウムヒ素、ガリウム燐、インジウム燐等の半導体基板、サファイア、タンタル酸リチウム、ニオブ酸リチウム等の単結晶基板、Ｎｉ−Ｐメッキされたアルミ、ガラス等の磁気ディスク基板、磁気ヘッド等の研磨に利用することができる。
【００４３】
炭化ケイ素の結晶面の種類には、（０００１）、（０００−１）、（１−１００）、（１１−２０）等の面がある。本発明の炭化ケイ素基板研磨用組成物は研磨加工の困難な（０００１）面及び（０００１）面以外の結晶面のいずれかの研磨においても好適に用いることが出来るが、特に（０００１）面、及び（０００１）面以外の結晶面では（０００−１）面の研磨に用いることが好ましい。
【００４４】
炭化ケイ素研磨用組成物による（０００１）面のケイ素面の研磨は、次の作用により研磨が進行すると考えられる。炭化ケイ素は、ケイ素−炭素の共有結合であるが、Ｐａｕｌｉｎｇの電気陰性度（Ｘｐ）で、ケイ素１．８、炭素２．５である。従って、ケイ素は、正電荷を帯び、炭素は、負電荷を帯びている。ケイ素−炭素の共有結合の約１３％がイオン結合で形成されている。
【００４５】
例えば、過モリブデン酸を例として説明すると、研磨用組成物の酸性状態では、過モリブデン酸は、下記の式（１），（２）の構造を取っていると推察される。
【化１】
2015199838.tif 000002
【００４６】
過モリブデン酸のヒドロペルオキシドイオンが六方晶炭化ケイ素単結晶基板の（０００１）面の正電荷を帯びたＳｉ＋に攻撃する。Ｓｉ−Ｃの結合力が弱くなり、さらにヒドロペルオキシ基の攻撃を受けて、酸化開裂反応が起きる。（０００１）面のケイ素面は、過モリブデン酸の酸化作用で最外表面に酸化ケイ素の薄膜が形成される。コロイダルシリカ（砥粒）により、薄膜が剥離し研磨される。一方、Ｃは、カーボン粒子、一部は、過モリブデン酸により酸化されガス化されると推察される。
【００４７】
六方晶炭化ケイ素単結晶基板の（０００１）面のケイ素面以外の炭素面（０００−１）を研磨用組成物を使用して研磨する場合、式（１），（２）の過モリブデン酸のＨ＋イオンが負電荷を帯びた炭素面（０００−１）に静電気的に引きつけられる。その結果、Ｓｉ−Ｃの結合力が弱くなり、更に、過モリブデン酸の作用で酸化開裂反応を生じ、炭素面（０００−１）が過モリブデン酸の酸化作用でカーボン、炭酸ガスなどを生成し研磨が促進されると考えられる。
【００４８】
本発明の炭化ケイ素基板研磨用組成物に用いられる水としては、蒸留水、イオン交換水、などが挙げられる。炭化ケイ素基板の洗浄性を考慮するとイオン交換水が好ましい。なお、本発明の炭化ケイ素基板研磨用組成物は、炭化ケイ素基板を研磨するのに適する濃度に調整したものを製造しても良いが、濃厚液として製造したのを使用時に適切に調整してもよい。
【００４９】
本発明の炭化ケイ素基板研磨用組成物は、必要に応じて、通常のこの種の基板用研磨用組成物に含まれる成分を含有してもよい。そのような成分としては、清浄剤、防錆剤、表面改質剤、粘度調節剤、抗菌剤、分散剤などが挙げられる。
【００５０】
以上のように、本発明の炭化ケイ素基板研磨用組成物を用いることにより、研磨速度を向上させ、表面粗度の良い炭化ケイ素基板を製造することができる。
【００５１】
本発明の炭化ケイ素基板研磨用組成物は、すべての組成物を含有する一液型で供給されても良く、二液型で供給されてもよい。
【実施例】
【００５２】
以下、本発明を実施例に基づいてさらに詳細に説明するが、本発明はこれらの実施例に限定されるものではない。
【００５３】
（実施例１〜２０、比較例１〜８）
過金属酸、砥粒、ｐＨ調節剤、及び純水を混合して撹拌し、表１に示す組成からなる研磨用組成物を得た。なお、ここで使用する過金属酸は下記の調製例によって調製されたものである。
【００５４】
（調製例１）
モリブデン酸２０００ｇ、３５％過酸化水素水２４００ｇを５Ｌガラスビーカーに入れ、室温下で約５時間、攪拌・混合した。過モリブデン酸の黄色の透明液体を得た。
【００５５】
（調製例２）
タングステン酸２０００ｇ、３５％過酸化水素水１５６０ｇを５Ｌガラスビーカーに入れ、室温下で約５時間、攪拌・混合した。過タグステン酸の透明な液体を得た。
【００５６】
（調製例３）
バナジン酸１００ｇ、３５％過酸化水素水１８０ｇを５Ｌガラスビーカーに入れ、室温下で約５時間、攪拌・混合した。過バナジン酸を得た。
【００５７】
（調製例４）
クロム酸４００ｇ、３５％過酸化水素水４４０ｇを５Ｌガラスビーカーに入れ、室温下で約５時間、攪拌・混合した。過クロム酸を得た。
【００５８】
（調製例５）
二酸化セレン２００ｇ、３５％過酸化水素水３１０ｇを５Ｌガラスビーカーに入れ、室温下で約５時間、攪拌・混合した。過セレン酸を得た。
【００５９】
（実施例１）
調製例１で得られた過モリブデン酸１９８ｇ、コロイダルシリカ（濃度：５０％）９００ｇ、イオン交換水４０２ｇを攪拌、混合した。１０％苛性ソーダ水溶液でｐＨを１．５に調製した。該調製液を研磨試験に使用した。なお、表１に示すように、実施例１の砥粒は、Ａであり、これは表２に示すＡのコロイダルシリカ（平均粒子径８０ｎｍ）を用いたという意味である。また、「コロイダルシリカ（濃度：５０％）９００ｇ」とは、原液で５０％のコロイダルシリカを９００ｇ使用したという意味で、表１に示すように、調整された実施例１のコロイダルシリカの濃度（砥粒の濃度）が３０％である。
【００６０】
（実施例２〜５）
実施例１に準じて、調製し研磨試験に用いた。
【００６１】
（実施例６）
調製例２で得られた過タングステン酸１３４ｇ、コロイダルシリカ（濃度：５０％）６００ｇ、イオン交換水７６６ｇを攪拌、混合した。１０％苛性ソーダ水溶液でｐＨを２．７に調製した。該調製液を研磨試験に使用した。
【００６２】
（実施例７）
実施例６に準じて、調製し、該調製液を研磨試験に用いた。
【００６３】
（実施例８）
調製例２で得られた過タングステン酸５３．４ｇ、コロイダルシリカ（濃度：５０％）６００ｇ、ヒュームドシリカ７５ｇ、イオン交換水１２２２ｇを攪拌、混合した。１０％苛性ソーダ水溶液でｐＨを３．９に調製した。該調製液を研磨試験に使用した。
【００６４】
（実施例９）
実施例８に準じて、調製し、該調製液を研磨試験に用いた。
【００６５】
（実施例１０）
調製例３で得られた過バナジン酸２５２ｇ、コロイダルシリカ（濃度：５０％）６００ｇ、イオン交換水６４８ｇを攪拌、混合した。１０％苛性ソーダ水溶液でｐＨを４．７に調製した。該調製液を研磨試験に使用した。
【００６６】
（実施例１１〜１３）
実施例１０に準じて、調製し、該調製液を研磨試験に用いた。
【００６７】
（実施例１４）
調製例３で得られた過バナジン酸２１ｇ、コロイダルシリカ（濃度：５０％）６００ｇ、ヒュームドシリカ７５ｇ、イオン交換水１２５４ｇを攪拌、混合した。１０％苛性ソーダ水溶液でｐＨを４．７に調製した。該調製液を研磨試験に使用した。
【００６８】
（実施例１５）
調製例５で得られた過セレン酸３０６ｇ、コロイダルシリカ（濃度：５０％）６００ｇ、ヒュームドシリカ３０ｇ、イオン交換水５６４ｇを攪拌、混合した。１０％苛性ソーダ水溶液でｐＨを３．７に調製した。該調製液を研磨試験に使用した。
【００６９】
（実施例１６）
実施例１５に準じて、調製し、該調製液を研磨試験に用いた。
【００７０】
（実施例１７）
調製例４で得られた過クロム酸１５８ｇ、コロイダルシリカ（濃度：５０％）７５０ｇ、イオン交換水５９２ｇを攪拌、混合した。１０％苛性ソーダ水溶液でｐＨを３．０に調製した。該調製液を研磨試験に使用した。
【００７１】
（実施例１８）
実施例１７に準じて、調製し、該調製液を研磨試験に用いた。
【００７２】
（実施例１９）
調製例４で得られた過クロム酸２２ｇ、ヒュームドシリカ７５ｇ、イオン交換水１４０３ｇを攪拌、混合した。１０％苛性ソーダ水溶液でｐＨを２．５に調製した。該調製液を研磨試験に使用した。
【００７３】
（実施例２０）
調製例４で得られた過クロム酸１２６ｇ、コロイダルシリカ（濃度：４０％）１１２５ｇ、イオン交換水２４９ｇを攪拌、混合した。１０％苛性ソーダ水溶液でｐＨを２．８に調製した。該調製液を研磨試験に使用した。
【００７４】
（比較例１）
コロイダルシリカ（濃度：５０％）９００ｇ、３５％過酸化水素水１２９ｇ、イオン交換水４７１ｇを攪拌、混合した。１０％硝酸水溶液でｐＨを２．０に調製した。該調製液を研磨試験に使用した。
【００７５】
（比較例２）
ヒュームドシリカ３００ｇ、３５％過酸化水素水８６ｇ、イオン交換水１２００ｇを攪拌、混合した。１０％苛性ソーダ水溶液でｐＨを２．５に調製した。該調製液を研磨試験に使用した。
【００７６】
（比較例３）
コロイダルシリカ（濃度：５０％）７５０ｇ、３５％過酸化水素水２１４ｇ、イオン交換水５３６ｇを攪拌、混合した。１０％硝酸水溶液でｐＨを２．５に調製した。該調製液を研磨試験に使用した。
【００７７】
（比較例４）
バナジン酸ソーダ４５ｇ、３５％過酸化水素水８６ｇ、コロイダルシリカ（濃度：５０％）７５０ｇ、イオン交換水７０５ｇを攪拌、混合した。ｐＨは５．８であった。該調製液を研磨試験に使用した。
【００７８】
（比較例５）
オルト過ヨウ素酸４５ｇ、コロイダルシリカ（濃度：５０％）６００ｇ、イオン交換水８５５ｇを攪拌、混合した。１０％硝酸水溶液でｐＨを１．５に調製した。該調製液を研磨試験に使用した。
【００７９】
（比較例６）
過硫酸ソーダ４５ｇ、コロイダルシリカ（濃度：５０％）６００ｇ、イオン交換水８５５ｇを攪拌、混合した。１０％硝酸水溶液でｐＨを２．０に調製した。該調製液を研磨試験に使用した。
【００８０】
（比較例７）
５％次亜塩素酸ソーダ７１ｇ、３５％過酸化水素３０ｇ、コロイダルシリカ（濃度：５０％）６００ｇ、イオン交換水８２６ｇを攪拌、混合した。ｐＨは１０．０であった。泡を発生して、過酸化水素が分解した。該調製液を研磨試験に使用した。
【００８１】
（比較例８）
モリブデン酸３０ｇ、３５％過酸化水素３６ｇ、コロイダルシリカ（濃度：５０％）６００ｇ、イオン交換水８３４ｇを攪拌、混合した。１０％苛性ソーダ水溶液でｐＨを３．０に調製した。該調製液を研磨試験に使用した。
【００８２】
【表１】
2015199838.tif 000003
【００８３】
【表２】
2015199838.tif 000004
【００８４】
得られた炭化ケイ素基板研磨用組成物を用い、以下の条件で片面研磨加工機を用いて炭化ケイ素基板を研磨した。
【００８５】
（研磨条件）
研磨加工機：不二越機械（株）製ＳＬＭ−１００  片面研磨加工機
研磨圧力：５００ｇ／ｃｍ２
研磨パッド：ＳＵＢＡ−８００（ローデルニッタ（株）製）
定盤回転数：１００ｒｐｍ
研磨用組成物の供給量：１００ｍｌ／ｍｉｎ
研磨時間：５時間
【００８６】
被研磨面の特性評価で、研磨速度は、下式（数１）により求めた。スクラッチ、キズの状態は、光学顕微鏡を用い、倍率２００倍で調べた。表面にスクラッチ、キズがない状態を「○」、ほとんど認められない状態を「△」、認められるものを「×」、研磨試験未実施もしくは表面の観察を行っていないものを「−」とした。
【００８７】
研磨速度（ｎｍ／ｈｒ）＝（炭化ケイ素基板の研磨前質量−炭化ケイ素基板の研磨後質量）÷炭化ケイ素基板の研磨面積（ｃｍ２）÷炭化ケイ素基板の密度（ｇ／ｃｍ３）÷研磨時間（ｈｒ）×１０７      （数１）
【００８８】
実施例１〜２０、比較例１〜８の研磨速度、研磨状態の結果を表３に示す。
【００８９】
【表３】
2015199838.tif 000005
【００９０】
表３の試験結果から、実施例と比較例を比較すると本発明の過金属酸の酸化力は、従来の酸化剤として使用されている過酸化水素、過ヨウ素酸等の過ハロゲン酸、過硫酸ソーダ等のペルオキソ硫酸塩、次亜塩素酸ナトリウム等の塩素系酸化剤、バナジン酸ソーダ等のバナジン酸塩に比較し、極めて大きい。従って、炭化ケイ素ウェハのケイ素面（０００１）、炭素面（０００−１）の研磨レートが従来の酸化剤を使用した研磨用組成物に比較し大きく、研磨被表面の状態も良好である。例えば、実施例１と比較例１を比較すると約５倍である。炭化ケイ素基板研磨用組成物に過金属酸が応用された事はない。新規な発明である。
【００９１】
また、同じコロイダルシリカ濃度とｐＨである実施例３と比較例８を比較すると、モリブデン酸と過酸化水素を添加して研磨した場合に比べ、あらかじめモリブデン酸と過酸化水素から過モリブデン酸を調製し、得られた過モリブデン酸を添加して研磨した場合の方が、酸化力が大きく、研磨レートが優れていることがわかる。
【００９２】
同様に、実施例１１と比較例４を比較すると、バナジン酸ソーダと過酸化水素を添加して研磨した場合に比べ、あらかじめバナジン酸と過酸化水素から過バナジン酸を調製し、得られた過バナジン酸を添加して研磨した場合の方が、酸化力が大きく、研磨レートが優れていることがわかる。
【００９３】
本発明の炭化ケイ素基板研磨用組成物は、過金属酸と、砥粒及び水を含有してなるもので（０００１）ケイ素面、（０００−１）炭素面を効率良く研磨することができる。
【産業上の利用可能性】
【００９４】
本発明の炭化ケイ素基板研磨用組成物は、炭化ケイ素パワー半導体、光デバイス分野での窒化ガリウム薄膜の下地基板としての炭化ケイ素基板の製造に使用することができる。